(57)【要約】  ポリイソシアナート化合物及び反応性の高い特定のポリチオール化合物を含む組成物を重合させてなるポリウレタンレンズの製造において、該組成物の経時的な粘度上昇が少なく、作業性に優れるポリウレタンレンズの製造方法を提供する。  （Ａ）ポリイソシアナート化合物、（Ｂ）ポリオール化合物とチオグリコール酸とのエステル化反応で得られるポリチオール化合物を含有するポリチオール化合物、（Ｃ）重合触媒、及び、該（Ａ）及び（Ｂ）の合計量１００質量部に対し０．００１〜０．５質量部の（Ｄ）下記一般式（１）で表される酸性リン酸エステル化合物を含む組成物を重合させてなるポリウレタンレンズの製造方法において、該（Ａ）と（Ｄ）とを混合し、その後に該（Ｂ）及び（Ｃ）を添加して該組成物を調製する工程を有する、ポリウレタンレンズの製造方法である。2013032010.tif 000007（一般式（１）において、Ｒ1は炭素数１〜２０のアルキル基、又は炭素数６〜１０のアリール基を示す。ａは０〜２の数を示し、ｂは１又は２の数を示す。）
2013032010.tif 000002
【特許請求の範囲】
【請求項１】
（Ａ）ポリイソシアナート化合物、（Ｂ）ポリオール化合物とチオグリコール酸とのエステル化反応で得られるポリチオール化合物を含有するポリチオール化合物、（Ｃ）重合触媒、及び、該（Ａ）及び（Ｂ）の合計量１００質量部に対し０．００１〜０．５質量部の（Ｄ）下記一般式（１）で表される酸性リン酸エステル化合物を含む組成物を重合させてなるポリウレタンレンズの製造方法において、該（Ａ）と（Ｄ）とを混合し、その後に該（Ｂ）及び（Ｃ）を添加して該組成物を調製する工程を有する、ポリウレタンレンズの製造方法。
【化１】
2013032010.tif 000006
（一般式（１）において、Ｒ1は炭素数１〜２０のアルキル基、又は炭素数６〜１０のアリール基を示す。ａは０〜２の数を示し、ｂは１又は２の数を示す。）
【請求項２】
前記（Ａ）ポリイソシアナート化合物が、ヘキサメチレンジイソシアナート、イソホロンジイソシアナート、ビス（イソシアナートメチル）シクロヘキサン、ジシクロヘキシルメタンジイソシアナート、ビス（イソシアナートメチル）ビシクロヘプタン、メチル−１，３−フェニレンジイソシアナート、１，３−ビス（イソシアナートメチル）ベンゼン、及び４，４’−ジフェニルメタンジイソシアナートから選ばれる少なくとも１種である、請求項１に記載のポリウレタンレンズの製造方法。
【請求項３】
前記ポリオール化合物とチオグリコール酸とのエステル化反応で得られるポリチオール化合物が、エチレングリコールジ（メルカプトアセテート）、ジエチレングリコールビス（メルカプトアセテート）、プロパントリオールトリス（メルカプトアセテート）、プロパンジオールビス（メルカプトアセテート）、ブタンジオールジ（メルカプトアセテート）、トリメチロールプロパントリス（メルカプトアセテート）、エチレンビス（２−ヒドロキシエチルスルフィド）ビス（メルカプトアセテート）、トリメチロールプロパントリス（メルカプトアセテート）、ペンタエリスリトールテトラキス（メルカプトアセテート）、及びジペンタエリスリトールヘキサ（メルカプトアセテート）から選ばれる少なくとも１種である、請求項１又は２に記載のポリウレタンレンズの製造方法。
【請求項４】
前記（Ｃ）重合触媒が、下記一般式（２）又は（３）で表される有機錫化合物である、請求項１〜３のいずれかに記載のポリウレタンレンズの製造方法。
（Ｒ2）c−Ｓｎ−Ｘ4-c          （２）
（一般式（２）において、Ｒ2は炭素数１〜４のアルキル基を示し、Ｘはフッ素原子、塩素原子又は臭素原子を示し、ｃは１〜３の整数を示す。）
（Ｒ3）2−Ｓｎ−｛Ｏ−Ｃ（＝Ｏ）−Ｒ4｝2      （３）
（一般式（３）において、Ｒ3は炭素数１〜４のアルキル基を示し、Ｒ4は炭素数１〜１１のアルキル基を示す。）
【請求項５】
前記（Ｄ）一般式（１）で表される酸性リン酸エステル化合物が、ブトキシエチルアシッドホスフェート及びジブトキシエチルアシッドホスフェートの混合物、ブトキシエトキシエチルアシッドホスフェート及びジ（ブトキシエトキシエチル）アシッドホスフェートの混合物、及び、イソトリデシルアシッドホスフェート及びジ（イソトリデシル）アシッドホスフェートの混合物から選ばれる少なくとも１種である、請求項１〜４のいずれかに記載のポリウレタンレンズの製造方法。
【発明の詳細な説明】
【技術分野】
【０００１】
本発明は、ポリウレタンレンズの製造方法に関する。さらに詳しくは、ポリイソシアナート化合物と、ポリオール化合物とチオグリコール酸とのエステル化反応で得られるポリチオール化合物を含むポリチオール化合物を重合させてなる、光学用ポリウレタンレンズの製造方法に関する。
【背景技術】
【０００２】
高屈折率を有するプラスチックレンズを得るために、ポリイソシアナート化合物とポリチオール化合物とを反応させることが知られている。例えば、キシリレンジイソシアナートなどのポリイソシアナート化合物と、ペンタエリスリトールテトラキス（メルカプトアセテート）（ＰＥＴＭＡ）、トリメチロールプロパントリスメルカプトアセテートなどのポリチオール化合物を混合してなる組成物を加熱して重合させ、ポリウレタン系プラスチックレンズを製造する方法が開示されている（特許文献１参照）。
しかしながら、ペンタエリスリトールテトラキス（メルカプトアセテート）はポリイソシアナート化合物に対する反応性が非常に高いため、これらを混合してなる前記組成物は時間の経過とともに粘度が著しく上昇し、鋳型に注入することが困難となる等、作業性の低下が生じるという問題がある。【０００３】
上記の問題を改善するために、ポリイソシアナート化合物にあらかじめアルキル錫ハライド化合物を添加してから、ペンタエリスリトールテトラキス（メルカプトアセテート）やジペンタエリスリトールテトラキス（メルカプトアセテート）などの反応性の高いポリチオール化合物と混合し、重合させる方法が知られている（特許文献２、３参照）。
しかしながら、該アルキル錫ハライド化合物は重合触媒として作用するものであることから、多くのポリイソシアナート化合物は、あらかじめアルキル錫ハライド化合物を添加すると、大気中もしくは環境中の水分と反応してポリイソシアナート化合物が変性する場合がある。
【先行技術文献】
【特許文献】
【０００４】
【特許文献１】特開昭６０−１９９０１６号公報
【特許文献２】特開平７−１０４１０１号公報
【特許文献３】特開平１０−９０５０１号公報
【発明の概要】
【発明が解決しようとする課題】
【０００５】
本発明は、上記のようなポリイソシアナート化合物の水分による変性、及びポリイソシアナート化合物とポリオール化合物とチオグリコール酸とのエステル化反応で得られるポリチオール化合物を含むポリチオール化合物を混合して得られる組成物の経時的な粘度上昇が少なく、作業性に優れるポリウレタンレンズの製造方法を提供することを課題とする。
【課題を解決するための手段】
【０００６】
本発明者等は鋭意検討を重ねた結果、ポリイソシアナート化合物と特定の酸性リン酸エステルとを混合した後に、ポリチオール化合物及び重合触媒を添加して組成物を調製することにより、上記課題を解決しうることを見出した。
すなわち本発明は、（Ａ）ポリイソシアナート化合物、（Ｂ）ポリオール化合物とチオグリコール酸とのエステル化反応で得られるポリチオール化合物を含有するポリチオール化合物、（Ｃ）重合触媒、及び、該（Ａ）及び（Ｂ）の合計量１００質量部に対し０．００１〜０．５質量部の（Ｄ）下記一般式（１）で表される酸性リン酸エステル化合物を含む組成物を重合させてなるポリウレタンレンズの製造方法において、該（Ａ）と（Ｄ）とを混合し、その後に該（Ｂ）及び（Ｃ）を添加して該組成物を調製する工程を有することを特徴とする、ポリウレタンレンズの製造方法である。【０００７】
【化１】
2013032010.tif 000003
【０００８】
（一般式（１）において、Ｒ1は炭素数１〜２０のアルキル基、又は炭素数６〜１０のアリール基を示す。ａは０〜２の数を示し、ｂは１又は２の数を示す。）
【発明の効果】
【０００９】
本発明によれば、ポリイソシアナート化合物と、ポリオール化合物とチオグリコール酸とのエステル化反応で得られるポリチオール化合物を含むポリチオール化合物を用いても、これらを混合して得られる組成物の経時的な粘度上昇が少なく、作業性に優れるポリウレタンレンズの製造方法を提供できる。
【発明を実施するための形態】
【００１０】
［ポリウレタンレンズの製造方法］
本発明は、（Ａ）ポリイソシアナート化合物、（Ｂ）ポリオール化合物とチオグリコール酸とのエステル化反応で得られるポリチオール化合物を含有するポリチオール化合物、（Ｃ）重合触媒、及び、該（Ａ）及び（Ｂ）の合計量１００質量部に対し０．００１〜０．５質量部の（Ｄ）前記一般式（１）で表される酸性リン酸エステル化合物を含む組成物を重合させてなるポリウレタンレンズの製造方法において、該（Ａ）と（Ｄ）とを混合し、その後に該（Ｂ）及び（Ｃ）を添加して該組成物を調製する工程を有する、ポリウレタンレンズの製造方法である。
すなわち、最初に前記（Ａ）と（Ｄ）とを混合し、その後に前記（Ｂ）及び（Ｃ）を添加するという手順で組成物を調製することで、該組成物の経時的な粘度上昇を抑制することができる。
また、前記（Ａ）ポリイソシアナート化合物にあらかじめ（Ｃ）重合触媒を添加すると、該（Ａ）が水分によって変性する場合があるが、本発明ではこのような不具合を避けることができる。
【００１１】
＜（Ａ）ポリイソシアナート化合物＞
本発明に用いられる（Ａ）ポリイソシアナート化合物は、分子内に２個以上のイソシアナート基を有する化合物であれば、特に制限なく用いることができる。例えば、芳香環を有するポリイソシアナート化合物、脂肪族ポリイソシアナート化合物、及び脂環構造を有するポリイソシアナート化合物等が挙げられる。
芳香環を有するポリイソシアナート化合物としては、例えば、１，４−フェニレンジイソシアナート、メチル−１，３−フェニレンジイソシアナート、１，３−ビス（イソシアナートメチル）ベンゼン、メシチレントリイソシアナート、１，３−ビス（２−イソシアナートプロピル）ベンゼン、４，４’−ジフェニルメタンジイソシアナート、２，４’−ジフェニルメタンジイソシアナート、１，５−ジイソシアナートナフタレン、（３，３’−ジメチル−４，４’−ビフェニリレン）ジイソシアナート等が挙げられる。
【００１２】
脂肪族ポリイソシアナート化合物としては、例えば、ヘキサメチレンジイソシアナート、リジンエステルトリイソシアナート、ヘキサメチレントリイソシアナート等が挙げられ、脂環構造を有するポリイソシアナート化合物としては、イソホロンジイソシアナート、ビス（イソシアナートメチル）シクロヘキサン、ジシクロヘキシルメタンジイソシアナート、シクロヘキサンジイソシアナート、ビス（イソシアナートメチル）ビシクロヘプタン、トリス（イソシアナートメチル）シクロヘキサン、ビス（イソシアナートメチル）１，４−ジチアン等が挙げられる。
【００１３】
上記ポリイソシアナート化合物は、単独で用いてもよく、２種類以上を組み合わせて用いてもよい。
上記のうち、本発明の効果が特に顕著なポリイソシアナート化合物は、ヘキサメチレンジイソシアナート、イソホロンジイソシアナート、ビス（イソシアナートメチル）シクロヘキサン、ジシクロヘキシルメタンジイソシアナート、ビス（イソシアナートメチル）ビシクロヘプタン、メチル−１，３−フェニレンジイソシアナート、１，３−ビス（イソシアナートメチル）ベンゼン、４，４’−ジフェニルメタンジイソシアナートであり、これらから選ばれる少なくとも１種を用いることが好ましい。
【００１４】
＜（Ｂ）ポリオール化合物とチオグリコール酸とのエステル化反応で得られるポリチオール化合物＞
本発明に用いられる（Ｂ）ポリチオール化合物は、ポリオール化合物とチオグリコール酸とのエステル化反応で得られるポリチオール化合物を必須成分として含有する。ポリオール化合物とチオグリコール酸とのエステル化反応で得られるポリチオール化合物は前記（Ａ）との反応性が高いため、最初に（Ａ）成分と（Ｂ）成分とを混合すると著しい粘度上昇が発生する。したがって、本発明の効果が特に顕著である。
【００１５】
上記ポリオール化合物としては、分子内に２個以上の水酸基を有する化合物が挙げられ、例えば、エチレングリコール、ジエチレングリコール、プロパンジオール、プロパントリオール、ブタンジオール、トリメチロールプロパン、ビス（２−ヒドロキシエチル）ジスルフィド、ペンタエリスリトール、ジペンタエリスリトール等が挙げられる。
【００１６】
上記（Ｂ）に含有される、ポリオール化合物とチオグリコール酸とのエステル化反応で得られるポリチオール化合物としては、例えば、エチレングリコールジ（メルカプトアセテート）、ジエチレングリコールビス（メルカプトアセテート）、プロパントリオールトリス（メルカプトアセテート）、プロパンジオールビス（メルカプトアセテート）、ブタンジオールジ（メルカプトアセテート）、トリメチロールプロパントリス（メルカプトアセテート）、エチレンビス（２−ヒドロキシエチルスルフィド）ビス（メルカプトアセテート）、トリメチロールプロパントリス（メルカプトアセテート）、ペンタエリスリトールテトラキス（メルカプトアセテート）、ジペンタエリスリトールヘキサ（メルカプトアセテート）等が挙げられる。
上記（Ｂ）は、ポリオール化合物とチオグリコール酸とのエステル化反応で得られるポリチオール化合物のみで構成されていてもよく、ポリオール化合物とチオグリコール酸とのエステル化反応で得られるポリチオール化合物以外のポリチオール化合物を含有していてもよい。上記（Ｂ）中の、ポリオール化合物とチオグリコール酸とのエステル化反応で得られるポリチオール化合物の含有量は、好ましくは３０〜１００質量％、より好ましくは５０〜１００質量％である。
【００１７】
ポリオール化合物とチオグリコール酸とのエステル化反応で得られるポリチオール化合物以外のポリチオール化合物としては、１，２−エタンジチオール、１，１−プロパンジチオール、１，２−プロパンジチオール、１，３−プロパンジチオール、２，２−プロパンジチオール、１，６−ヘキサンジチオール、１，２，３−プロパントリチオール、１，１−シクロヘキサンジチオール、１，２−シクロヘキサンジチオール、２，２−ジメチルプロパン−１，３−ジチオール、３，４−ジメトキシブタン−１，２−ジチオール、２−メチルシクロヘキサン−２，３−ジチオール、１，１−ビス（メルカプトメチル）シクロヘキサン、２，３−ジメルカプト−１−プロパノール、エチレングリコールビス（３−メルカプトプロピオネート）、ジエチレングリコールビス（３−メルカプトプロピオネート）、１，２−ジメルカプトプロピルメチルエーテル、２，３−ジメルカプトプロピルメチルエーテル、２，２−ビス（メルカプトメチル）−１，３−プロパンジチオール、ビス（２−メルカプトエチル）エーテル、ビス（２−メルカプトエチル）スルフィド、ビス（２−メルカプトエチル）ジスルフィド、トリメチロールプロパンビス（３−メルカプトプロピオネート）、ペンタエリスリトールテトラキス（３−メルカプトプロピオネート）、２，５−ビス（メルカプトメチル）−１，４−ジチアン、ビス［（２−メルカプトエチル）チオ］−３−メルカプトプロパン、４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオール等の脂肪族ポリチオール化合物又は脂環構造を有するポリチオール化合物や、１，２−ジメルカプトベンゼン、１，３−ジメルカプトベンゼン、１，４−ジメルカプトベンゼン、１，２−ビス（メルカプトメチル）ベンゼン、１，３−ビス（メルカプトメチル）ベンゼン、１，４−ビス（メルカプトメチル）ベンゼン、１，２−ビス（メルカプトエチル）ベンゼン、１，３−ビス（メルカプトエチル）ベンゼン、１，４−ビス（メルカプトエチル）ベンゼン、１，２，３−トリメルカプトベンゼン、１，２，４−トリメルカプトベンゼン、１，３，５−トリメルカプトベンゼン、１，２，３−トリス（メルカプトメチル）ベンゼン、１，２，４−トリス（メルカプトメチル）ベンゼン、１，３，５−トリス（メルカプトメチル）ベンゼン、１，２，３−トリス（メルカプトエチル）ベンゼン、１，２，４−トリス（メルカプトエチル）ベンゼン、１，３，５−トリス（メルカプトエチル）ベンゼン、２，２’−ジメルカプトビフェニル、４，４’−ジメルカプトビフェニル、４，４’−ジメルカプトビベンジル、２，５−トルエンジチオール、３，４−トルエンジチオール、１，４−ナフタレンジチオール、１，５−ナフタレンジチオール、２，６−ナフタレンジチオール、２，７−ナフタレンジチオール、 ２，４−ジメチルベンゼン−１，３−ジチオール、４，５−ジメチルベンゼン−１，３−ジチオール、９，１０−アントラセンジメタンチオール、１，３−ジ（ｐ−メ��キシフェニル）プロパン−２，２−ジチオール、１，３−ジフェニルプロパン−２，２−ジチオール、フェニルメタン−１，１−ジチオール、２，４−ジ（ｐ−メルカプトフェニル）ペンタン等の芳香族ポリチオール化合物が挙げられる。
【００１８】
ポリオール化合物とチオグリコール酸とのエステル化反応で得られるポリチオール化合物以外のポリチオール化合物を用いる場合には、得られるポリウレタンレンズの屈折率及び耐熱性の観点から、上記のうち、２，５−ビス（メルカプトメチル）−１，４−ジチアン、ビス［（２−メルカプトエチル）チオ］−３−メルカプトプロパン、４，７−ビス（メルカプトメチル）−３，６，９−トリチアウンデカン−１，１１−ジチオール、４，８−ビス（メルカプトメチル）−３，６，９−トリチアウンデカン−１，１１−ジチオール、５，７−ビス（メルカプトメチル）−３，６，９−トリチアウンデカン−１，１１−ジチオールを用いることが好ましい。
これらのポリチオール化合物は単独で用いてもよく、２種類以上を組み合わせて用いてもよい。
【００１９】
前記（Ａ）ポリイソシアナート化合物及び（Ｂ）ポリチオール化合物の配合割合は、前記（Ａ）中のＮＣＯ基と前記（Ｂ）中のＳＨ基とのモル比（ＮＣＯ基／ＳＨ基）が０．５〜２．０の範囲であることが好ましく、０．９５〜１．０５の範囲であることがより好ましい。
ＮＣＯ基の残存率が低い場合には、得られるポリウレタンレンズの耐候性が良好であり、茶褐色に着色するなどの問題を生じない。またＳＨ基の残存率が低い場合には、十分な耐熱性（Ｔｇ）が得られる。上記ＮＣＯ基／ＳＨ基のモル比が１．０に近いほど、前記（Ａ）と（Ｂ）との重合反応において未反応のＮＣＯ基及びＳＨ基の残存率が低くなり、未反応基の少ないことから耐候性及び耐熱性に優れるポリウレタンレンズが得られる。
【００２０】
＜（Ｃ）重合触媒＞
本発明に用いられる（Ｃ）重合触媒としては、有機錫化合物が好ましく、重合速度の観点から、下記一般式（２）で表されるアルキル錫ハライド化合物又は下記一般式（３）で表されるアルキル錫化合物であることがより好ましい。
（Ｒ2）c−Ｓｎ−Ｘ4-c          （２）
（一般式（２）において、Ｒ2は炭素数１〜４のアルキル基を示し、Ｘはフッ素原子、塩素原子又は臭素原子を示し、ｃは１〜３の整数を示す。）
（Ｒ3）2−Ｓｎ−｛Ｏ−Ｃ（＝Ｏ）−Ｒ4｝2      （３）
（一般式（３）において、Ｒ3は炭素数１〜４のアルキル基を示し、Ｒ4は炭素数１〜１１のアルキル基を示す。）
【００２１】
前記一般式（２）で表されるアルキル錫ハライド化合物としては、ジブチル錫ジクロライド、ジメチル錫ジクロライド、モノメチル錫トリクロライド、トリメチル錫クロライド、トリブチル錫クロライド、トリブチル錫フロライド、ジメチル錫ジブロマイド等が挙げられ、前記一般式（３）で表されるアルキル錫化合物としては、ジブチル錫ジアセテ−ト、ジブチル錫ジラウレ−ト等が挙げられる。
上記のうち、前記（Ａ）として脂肪族ポリイソシアナートを用いる場合においては、反応速度の観点から、ジブチル錫ジクロライド、ジメチル錫ジクロライドを用いることが好ましく、前記（Ａ）として芳香族ポリイソシアナートを用いる場合においては、ジブチル錫ジアセテ−ト、ジブチル錫ジラウレ−トを用いることが好ましい。しかしながら、使用するポリイソシアナート化合物とポリチオール化合物の反応性により、一様に定められたものではなく、光学用レンズとしての透明性を損なわず、脈理を発生させないようにするために、これらに掲げた重合触媒のいずれかを単独で用いてもよく、２種類以上を組み合わせて用いてもよい。
（Ｃ）重合触媒の添加量は、前記（Ａ）及び（Ｂ）の重合速度の観点から、前記（Ａ）及び（Ｂ）の合計量１００質量部に対し、０．００１〜１質量部であることが好ましい。
【００２２】
＜（Ｄ）酸性リン酸エステル化合物＞
本発明に用いられる（Ｄ）酸性リン酸エステル化合物は、下記一般式（１）で表される化合物である。
【００２３】
【化２】
2013032010.tif 000004
【００２４】
（一般式（１）において、Ｒ1は炭素数１〜２０のアルキル基、又は炭素数６〜１０のアリール基を示す。ａは０〜２の数を示し、ｂは１又は２の数を示す。）
前記（Ｂ）ポリオール化合物とチオグリコール酸とのエステル化反応で得られるポリチオール化合物を含むポリチオール化合物は、前記（Ａ）ポリイソシアナート化合物との反応が特に速いが、初めに前記（Ａ）と（Ｄ）とを混合し、その後に前記（Ｂ）及び（Ｃ）を添加することで、得られる組成物の経時的な粘度上昇を抑制し、ポリウレタンレンズの製造における作業性を向上させることができる。
【００２５】
前記（Ｄ）としては、例えば、イソプロピルアシッドホスフェート、ジイソプロピルアシッドホスフェート、ブチルアシッドホスフェート、ジブチルアシッドホスフェート、ブトキシエチルアシッドホスフェート、ジブトキシエチルアシッドホスフェート、ヘキシルアシッドホスフェート、ジヘキシルアシッドホスフェート、オクチルアシッドホスフェート、ジオクチルアシッドホスフェート、２−エチルヘキシルアシッドホスフェート、ジ（２−エチルヘキシル）アシッドホスフェート、ノニルアシッドホスフェート、ジノニルアシッドホスフェート、デシルアシッドホスフェート、ジデシルアシッドホスフェート、ドデシルアシッドホスフェート、ジドデシルアシッドホスフェート、トリデシルアシッドホスフェート、ジ（トリデシル）アシッドホスフェート、イソトリデシルアシッドホスフェート、ジ（イソトリデシル）アシッドホスフェート、テトラデシルアシッドホスフェート、ジ（テトラデシル）アシッドホスフェート、ヘキサデシルアシッドホスフェート、ジヘキサデシルアシッドホスフェート、ステアリルアシッドホスフェート、ジステアリルアシッドホスフェート、フェニルアシッドホスフェート、ジ（フェニル）アシッドホスフェート、プロピルフェニルアシッドホスフェート、ジ（プロピルフェニル）アシッドホスフェート、ブチルフェニルアシッドホスフェート、ジ（ブチルフェニル）アシッドホスフェート、ブトキシエトキシエチルアシッドホスフェート、及びジ（ブトキシエトキシエチル）アシッドホスフェート等の、リン酸モノエステル化合物やリン酸ジエステル化合物が挙げられる。
【００２６】
これらの化合物は単独で用いてもよく、２種類以上を組み合わせて用いてもよいが、組成物への溶解性、及び組成物の粘度上昇抑制効果の観点から、前記（Ｄ）として、リン酸モノエステル化合物及びリン酸ジエステル化合物の混合物を用いることが好ましい。前記（Ｄ）がリン酸モノエステル化合物を含有していれば、組成物への溶解性が良好であり、リン酸ジエステル化合物を含有していれば、組成物の粘度上昇抑制効果に優れる。
組成物への溶解性の観点から、前記（Ｄ）として、ブトキシエチルアシッドホスフェート及びジブトキシエチルアシッドホスフェートの混合物、ブトキシエトキシエチルアシッドホスフェート及びジ（ブトキシエトキシエチル）アシッドホスフェートの混合物、及び、イソトリデシルアシッドホスフェート及びジ（イソトリデシル）アシッドホスフェートの混合物から選ばれる少なくとも１種を用いることが好ましい。
【００２７】
上記（Ｄ）酸性リン酸エステル化合物の添加量は、前記（Ａ）及び（Ｂ）の合計量１００質量部に対して、０．００１〜０．５質量部であり、好ましくは０．０１〜０．３質量部である。（Ｄ）の添加量が０．００１質量部未満であると、前記（Ａ）及び（Ｄ）を混合した後に前記（Ｂ）及び（Ｃ）を添加して得られる組成物の経時的な粘度上昇を抑制する効果が得られず、また０．５質量部を超えると、得られる組成物の白化等の問題が生じる場合がある。
【００２８】
＜その他の成分＞
本発明におけるポリウレタンレンズの製造において、前記（Ａ）〜（Ｄ）以外に、必要に応じて、紫外線吸収剤、酸化防止剤、離型剤、架橋剤、光安定剤、着色防止剤、染料、粘度調整剤、重合調整剤等を用いてもよい。
【００２９】
紫外線吸収剤としては、例えば、２，４−ジヒドロキシベンゾフェノン、２−ヒドロキシ−４−メトキシベンゾフェノン、２−ヒドロキシ−４−メトキシベンゾフェノン−５−スルホニックアシッド、２−ヒドロキシ−４−ｎ−オクトキシベンゾフェノン、２−ヒドロキシ−４−ｎ−ドデシルオキシベンゾフェノン、２−ヒドロキシ−４−ベンジルオキシベンゾフェノン及び２，２’−ジヒドロキシ−４−メトキシベンゾフェノンなどの各種ベンゾフェノン系化合物；２−（２’−ヒドロキシ−５’−メチルフェニル）ベンゾトリアゾール、２−（２’−ヒドロキシ−３’，５’−ジ−ｔ−ブチルフェニル）−５−クロロベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−アミルフェニル）ベンゾトリアゾール、２−（２’−ヒドロキシ−３’，５’−ジ−ｔ−ブチルフェニル）ベンゾトリアゾール、２−（２’−ヒドロキシ−５’−ｔ−ブチルフェニル）ベンゾトリアゾール、２−（２’−ヒドロキシ−５’−ｔ−オクチルフェニル）ベンゾトリアゾール及び２−（２−ヒドロキシ−４−オクチルオキシフェニル）ベンゾトリアゾールなどの各種ベンゾトリアゾール化合物；ジベンゾイルメタン、４−ｔｅｒｔ−ブチル−４’−メトキシベンゾイルメタン等を用いることができる。これらの紫外線吸収剤は、単独で用いてもよく、２種類以上を組み合わせて用いてもよい。
紫外線吸収剤の添加量は、前記（Ａ）及び（Ｂ）成分の合計量１００質量部に対し、０．０１〜５質量部であることが好ましく、より好ましくは０．０５〜３質量部、更に好ましくは０．０５〜１質量部である。添加量が０．０１質量部以上であれば十分な紫外線吸収効果が得られ、５質量部以下であれば、得られるポリウレタンレンズが著しく着色することがなく、ブルーイング剤等を用いることにより外観を改善することができる。
【００３０】
本発明のポリウレタンレンズは、上記の方法により前記（Ａ）〜（Ｄ）、及び、必要に応じその他の成分を混合して組成物を調製し、得られた組成物を重合することにより製造される。なお、前記（Ａ）及び（Ｄ）を混合した後であれば、該（Ｂ）及び（Ｃ）の添加順序には特に制限はなく、該（Ｂ）及び（Ｃ）成分を同時に添加してもよいし、該（Ｂ）及び（Ｃ）を任意の順序で添加してもよい。
組成物の重合は公知の方法で行えばよいが、ポリウレタンレンズの作製という観点から、注型重合を用いることが好ましい。注型重合は、例えば、前記（Ａ）〜（Ｄ）、及び、必要に応じて添加されるその他の成分を混合して組成物を調製し、ガラス又は金属製のモールドと樹脂製のガスケットとを組み合わせたモールド型に注入し、加熱して重合を行う。重合条件は、前記（Ａ）及び（Ｂ）の種類によって異なるが、例えば、重合温度は０〜１５０℃、重合時間は０．５〜７２時間である。
【００３１】
以上の製造方法により得られたポリウレタンレンズは、例えば、眼鏡用レンズ、カメラレンズ、プロジェクターレンズ、望遠鏡レンズ、拡大鏡レンズ等として有用である。
【実施例】
【００３２】
［実施例１〜７及び比較例１〜７］
以下、実施例により本発明をさらに詳細に説明するが、本発明はこれらの実施例に限定されるものではない。
なお、実施例及び比較例で得られたポリウレタンレンズ用組成物の粘度は、粘度計（セコニック社製、型番：コスモメイトＶＭ−１０Ａ）を用いて測定した。
また、実施例及び比較例で得られたポリウレタンレンズ用組成物及びポリウレタンレンズの外観評価は、目視観察により行った。表１において、ポリウレタンレンズ用組成物に濁りが見られないものを「Ａ」、濁りが見られるものを「Ｂ」と表記した。また、得られたポリウレタンレンズが無色透明であるものを「Ａ」と表記した。【００３３】
（実施例１）
ポリイソシアナート化合物であるビス（イソシアナートメチル）シクロヘキサン４８．５質量部、酸性リン酸エステル化合物であるブトキシエチルアシッドホスフェート及びジブトキシエチルアシッドホスフェートの混合物（城北化学工業株式会社製、商品名：ＪＰ−５０６Ｈ）０．１８５質量部、及び紫外線吸収剤である２−（２−ヒドロキシ−４−オクチルオキシフェニル）ベンゾトリアゾール１．０２５質量部を混合した。この混合物に、重合触媒であるジメチル錫ジクロライド０．４６１質量部、及びポリチオール化合物であるペンタエリスリトールテトラキス（メルカプトアセテート）５４．０質量部を加えて混合し、ポリウレタンレンズ用組成物を得た。得られた組成物の外観を目視観察したところ、透明な均一溶液であった。
得られた組成物を、５分間の脱泡を行った後に２５℃の保温炉に静置し、１分後、５分後、１０分後、及び１時間後に粘度測定を行った。粘度は、静置１分後が３７ｍＰａ・ｓ、５分後が３７ｍＰａ・ｓ、１０分後が３９ｍＰａ・ｓ、１時間後が８４ｍＰａ・ｓであり、十分なポットライフを得ることができた。
その後、調製した組成物を注型用モールドとガスケットからなる型に注入し、２０℃から１２０℃まで徐々に昇温しながら２０時間かけて加熱重合させ、ポリウレタンレンズを製造した。重合後、徐々に冷却した後、重合物をモールドとガスケットからなる型から取り出して外観を目視観察したところ無色透明であり、良好なポリウレタンレンズが得られた。評価結果を表１に示す。【００３４】
（実施例２）
酸性リン酸エステル化合物を、イソトリデシルアシッドホスフェート及びジ（イソトリデシル）アシッドホスフェートの混合物（城北化学工業株式会社製、商品名：ＪＰ−５１３）０．０５１質量部に変更したこと以外は、実施例１と同様の方法でポリウレタンレンズ用組成物を調製し、該組成物の粘度測定及びポリウレタンレンズの製造を行った。評価結果を表１に示す。【００３５】
（実施例３）
酸性リン酸エステル化合物であるブトキシエチルアシッドホスフェート及びジブトキシエチルアシッドホスフェートの混合物（城北化学工業株式会社製、商品名：ＪＰ−５０６Ｈ）の配合量を０．１０３質量部としたこと以外は、実施例１と同様の方法でポリウレタンレンズ用組成物を調製し、該組成物の粘度測定及びポリウレタンレンズの製造を行った。評価結果を表１に示す。【００３６】
（実施例４）
ポリイソシアナート化合物であるビス（イソシアナートメチル）シクロヘキサンを４８．５質量部、酸性リン酸エステル化合物であるブトキシエチルアシッドホスフェート及びジブトキシエチルアシッドホスフェートの混合物（城北化学工業株式会社製、商品名：ＪＰ−５０６Ｈ）０．２０４質量部、及び紫外線吸収剤である２−（２−ヒドロキシ−４−オクチルオキシフェニル）ベンゾトリアゾール１．０２０質量部を混合した。この混合物に、重合触媒であるジメチル錫ジクロライド０．４６０質量部、ポリチオール化合物であるペンタエリスリトールテトラキス（メルカプトアセテート）２７．０質量部及び２，５−ビス（メルカプトメチル）−１，４−ジチアン２６．５質量部を加えて混合し、ポリウレタンレンズ用組成物を得た。
実施例１と同様の方法で、上記組成物の粘度測定及びポリウレタンレンズの製造を行った。評価結果を表１に示す。【００３７】
（実施例５）
ポリイソシアナート化合物であるヘキサメチレンジイソシアナート４２．０質量部、酸性リン酸エステル化合物であるブトキシエチルアシッドホスフェート及びジブトキシエチルアシッドホスフェートの混合物（城北化学工業株式会社製、商品名：ＪＰ−５０６Ｈ）０．０２０質量部と、イソトリデシルアシッドホスフェート及びジ（イソトリデシル）アシッドホスフェートの混合物（城北化学工業株式会社製、商品名：ＪＰ−５１３）０．０４８質量部、紫外線吸収剤である２−（２−ヒドロキシ−４−オクチルオキシフェニル）ベンゾトリアゾール０．４８質量部を混合した。この混合物に、重合触媒であるジメチル錫ジクロライド０．１００質量部、ポリチオール化合物であるペンタエリスリトールテトラキス（メルカプトアセテート）５４．０質量部を加えて混合し、ポリウレタンレンズ用組成物を得た。
実施例１と同様の方法で、上記組成物の粘度測定及びポリウレタンレンズの製造を行った。評価結果を表１に示す。【００３８】
（実施例６）
ポリイソシアナート化合物であるヘキサメチレンジイソシアナート４２．０質量部、酸性リン酸エステル化合物であるブトキシエチルアシッドホスフェート及びジブトキシエチルアシッドホスフェートの混合物（城北化学工業株式会社製、商品名：ＪＰ−５０６Ｈ）０．０１９質量部と、イソトリデシルアシッドホスフェート及びジ（イソトリデシル）アシッドホスフェートの混合物（城北化学工業株式会社製、商品名：ＪＰ−５１３）０．０４８質量部、紫外線吸収剤である２−（２−ヒドロキシ−４−オクチルオキシフェニル）ベンゾトリアゾール０．４７８質量部を混合した。この混合物に、重合触媒であるジメチル錫ジクロライド０．１００質量部、ポリチオール化合物であるペンタエリスリトールテトラキス（メルカプトアセテート）２７．０質量部及び２，５−ビス（メルカプトメチル）−１，４−ジチアン２６．５質量部を加えて混合し、ポリウレタンレンズ用組成物を得た。
実施例１と同様の方法で、上記組成物の粘度測定及びポリウレタンレンズの製造を行った。評価結果を表１に示す。【００３９】
（実施例７）
ポリイソシアナート化合物である４，４’−ジフェニルメタンジイソシアナート３１．３質量部及びヘキサメチレンジイソシアナート２１．０質量部、酸性リン酸エステル化合物であるイソトリデシルアシッドホスフェート及びジ（イソトリデシル）アシッドホスフェートの混合物（城北化学工業株式会社製、商品名：ＪＰ−５１３）０．０５０質量部、紫外線吸収剤である２−（２−ヒドロキシ−４−オクチルオキシフェニル）ベンゾトリアゾール０．５３質量部を混合した。この混合物に、重合触媒であるジメチル錫ジクロライド０．１００質量部、ポリチオール化合物であるペンタエリスリトールテトラキス（メルカプトアセテート）５４．０質量部を加えて混合し、ポリウレタンレンズ用組成物を得た。
実施例１と同様の方法で、上記組成物の粘度測定及びポリウレタンレンズの製造を行った。評価結果を表１に示す。【００４０】
（比較例１）
酸性リン酸エステル化合物であるブトキシエチルアシッドホスフェート及びジブトキシエチルアシッドホスフェートの混合物（城北化学工業株式会社製、商品名：ＪＰ−５０６Ｈ）を配合しなかったこと以外は、実施例１と同様の方法でポリウレタンレンズ用組成物を調製した。評価結果を表１に示す。調製した組成物は、静置１分後に発熱、５分後にゲル化し、十分なポットライフを得ることができなかった。【００４１】
（比較例２）
酸性リン酸エステル化合物であるブトキシエチルアシッドホスフェート及びジブトキシエチルアシッドホスフェートの混合物（城北化学工業株式会社製、商品名：ＪＰ−５０６Ｈ）と、イソトリデシルアシッドホスフェート及びジ（イソトリデシル）アシッドホスフェートの混合物（城北化学工業株式会社製、商品名：ＪＰ−５１３）を配合しなかったこと以外は、実施例４と同様の方法でポリウレタンレンズ用組成物を調製した。評価結果を表１に示す。調製した組成物は、静置５分後に発熱、１０分後にゲル化し、十分なポットライフを得ることができなかった。【００４２】
（比較例３）
ポリイソシアナート化合物としてジシクロヘキシルメタンジイソシアナートを用いたこと以外は、比較例１と同様の方法でポリウレタンレンズ用組成物を調製した。評価結果を表１に示す。調製した組成物は、静置１分後に発熱、５分後にゲル化し、十分なポットライフを得ることができなかった。【００４３】
（比較例４）
ポリイソシアナート化合物としてイソホロンジイソシアナートを用いたこと以外は、比較例１と同様の方法でポリウレタンレンズ用組成物を調製した。評価結果を表１に示す。調製した組成物は、静置１分後に発熱、５分後にゲル化し、十分なポットライフを得ることができなかった。【００４４】
（比較例５）
酸性リン酸エステル化合物であるブトキシエチルアシッドホスフェート及びジブトキシエチルアシッドホスフェートの混合物（城北化学工業株式会社製、商品名：ＪＰ−５０６Ｈ）と、イソトリデシルアシッドホスフェート及びジ（イソトリデシル）アシッドホスフェートの混合物（城北化学工業株式会社製、商品名：ＪＰ−５１３）を配合しなかったこと以外は、実施例５と同様の方法でポリウレタンレンズ用組成物を調製した。評価結果を表１に示す。調製した組成物は、静置５分後に発熱、１０分後にゲル化し、十分なポットライフを得ることができなかった。【００４５】
（比較例６）
ポリイソシアナート化合物として１，３−ビス（イソシアナートメチル）ベンゼンを用いたこと以外は、比較例１と同様の方法でポリウレタンレンズ用組成物を調製した。評価結果を表１に示す。調製した組成物は、静置５分後に発熱、１０分後にゲル化し、十分なポットライフを得ることができなかった。【００４６】
（比較例７）
酸性リン酸エステル化合物であるイソトリデシルアシッドホスフェート及びジ（イソトリデシル）アシッドホスフェートの混合物（城北化学工業株式会社製、商品名：ＪＰ−５１３）を配合しなかったこと以外は、実施例７と同様の方法でポリウレタンレンズ用組成物を調製した。評価結果を表１に示す。調製した組成物は、静置１分後に発熱、５分後にゲル化し、十分なポットライフを得ることができなかった。【００４７】
【表１】
2013032010.tif 000005
【産業上の利用可能性】
【００４８】
本発明によれば、作業性に優れるポリウレタンレンズの製造方法を提供でき、該製造方法により得られたポリウレタンレンズは、眼鏡用レンズ、カメラレンズ、プロジェクターレンズ、望遠鏡レンズ、拡大鏡レンズ等に好適に用いられる。
【国際調査報告】
2013032010.tif 000008
2013032010.tif 000009
2013032010.tif 000010
2013032010.tif 000011